(57)【要約】【課題】ディップソルダリングによる電子部品実装の高密度化を推進する。【解決手段】電子部品接合補助具１は電子部品Ｅに着脱可能な固定部材５と導引部材３ａ〜ｄとを有し、導引部材は金属接合材に対する親和性を有し、電子部品に固定部材を装着して接合用電子部品７として基板のランドを対応する電子部品のリードに接触させた時に基板に密接し、溶融した金属接合材を供給した時にリードから余剰の溶融した金属接合材を導引し除去する。【選択図】    図１
2004241593.tif 000002
【特許請求の範囲】
【請求項１】
基板の複数のランドに対応する複数のリードを有する電子部品に着脱可能な固定部材と、
前記固定部材を装着した前記電子部品の前記複数のリードに前記複数のランドを接触させた時に前記基板に密接するように前記固定部材に付設され、前記複数のリード及び前記複数のランドを接合させるための溶融した金属接合部材に対する親和性を有し、接合時に供給される前記溶融した金属接合部材の余剰分を前記複数のリードから導引し除去する導引部材と、
を有することを特徴とする電子部品接合補助具。
【請求項２】
前記固定部材が着脱可能な前記電子部品は直方体形のパッケージを有し、前記複数のリードは前記パッケージの４つの側面各々に１列づつ配置される４つのリード列を構成し、前記導引部材は、前記電子部品に前記固定部材を装着した時に前記パッケージの少なくとも３つの角部に各々近接配置される少なくとも３つの金属薄片を有する請求項１記載の電子部品接合補助具。
【請求項３】
前記固定部材が着脱可能な前記電子部品は直方体形のパッケージを有し、前記導引部材は、前記電子部品に前記固定部材を装着した時に前記複数のリードが前記パッケージの側面に構成するリード列に近接して並行する金属薄片を有する請求項１記載の電子部品接合補助具。
【請求項４】
前記金属接合材は、実質的に錫と亜鉛とからなる２元はんだであり、前記金属薄片の少なくとも表面は、前記金属接合材と金属間化合物を形成可能な金属要素からなる請求項２又は３記載の電子部品接合補助具。
【請求項５】
基板の複数のランドに対応する複数のリードを有する電子部品と、
前記電子部品に着脱可能に装着される固定部材と、
前記固定部材を装着した前記電子部品の前記複数のリードに前記複数のランドを接触させた時に前記基板に密接するように前記固定部材に付設され、前記複数のリード及び前記複数のランドを接合させるための溶融した金属接合部材に対する親和性を有し、接合時に供給される前記溶融した金属接合部材の余剰分を前記複数のリードから導引し除去する導引部材と、
を有することを特徴とする接合用電子部品。
【請求項６】
複数のランドを有する基板と、
前記複数のランドに対応する複数のリードを有し、前記複数のランドを対応する前記複数のリードに接触させた状態に固定される電子部品と、
前記電子部品に着脱可能に装着される固定部材と、
前記基板に密接するように前記固定部材に付設され、前記複数のランド及び対応する前記複数のリードとを接合するための溶融した金属接合部材に対する親和性を有し、接合時に供給される前記溶融した金属接合部材の余剰分を前記複数のリードから導引し除去する導引部材と
を有することを特徴とする電子部品接合中間基板。
【請求項７】
複数のランドを有する基板に、前記複数のランドに対応する複数のリードを有する電子部品を固定して前記複数のランドを対応する前記複数のリードに接触させる工程と、
前記電子部品に着脱可能な固定部材と；金属接合材に対する親和性を有し、前記電子部品に前記固定部材を装着した時に前記基板に密接するように前記固定部材に付設される導引部材と；を有する電子部品接合補助具を前記部品に装着する工程と、
前記複数のリード及び前記複数のランドに溶融した前記金属接合材を供給し、前記導引部材によって前記複数のリードから余剰の溶融した金属接合材を導引し除去する工程と
を有することを特徴とする電子部品の接合方法。
【請求項８】
前記金属接合材の供給後に、前記電子部品接合補助具を前記部品から取り外すことを特徴とする請求項７の接合方法。
【発明の詳細な説明】
【０００１】
【発明の属する技術分野】
はんだ等の金属接合材を用いて電子部品のリードと基板のランドとを接合する際にブリッジが形成されるのを防止するための、電子部品接合補助具、それを組み付けた接合用電子部品、電子部品接合中間基板及び電子部品の接合方法に関する。
【０００２】
【従来の技術】
接合する物体よりも融点が低い物質を用いた接合技術であるはんだ付けは、古くから用いられており、その起源は古代メソポタミア文明に遡ることができるとも言われている。
【０００３】
電子機器の接合に使用されるはんだは、実装基板における半導体、マイクロプロセッサー、メモリー、抵抗などの電子部品と基板との接合をはじめとして幅広く用いられている。その長所としては、部品を基板に固定するだけでなく、導電性を有する金属をはんだに含有させることにより有機系の接着剤と異なる電気的接合も兼ね備えている点にある。今日、パーソナルコンピューター、携帯電話やポケットベルなどに代表されるパーソナル機器の急激な普及が進むにつれ、電子部品の実装技術におけるはんだ接合はますますその重要性が増している。
【０００４】
ところが、このような電子機器の普及は人々の生活を豊かにしている反面、技術革新によって古くなっていく機器が多量に廃棄されていることも事実であり、そのリサイクル技術が強く求められている。また、環境汚染を未然に防ぐという観点から、事前に有害性の高い物質を用いない製造方法も提唱されており、はんだ技術も例外ではない。現在最も多く使われているのは、錫と鉛を用いた共晶はんだであり、銅板に対するぬれ性が他の金属混合物よりも優れているという特質を持つ。ところが、この共晶はんだに含まれる鉛が、有害性を有していることから、廃棄された電子機器を埋め立て処分した場合、長年に渡り酸性雨などに晒されて鉛イオンの土壌中への溶出が懸念されている。溶出した金属イオンは食物連鎖よって生態系の中で濃縮されていくと、家畜や人間などに大きな被害をもたらすこともあるため、固定化する技術も提案されているが、土中への長期にわたる拡散については十分なデータが得られていない。また、近年水質汚濁の防止という視点から、法的な規制も強化される状況に至っている。
【０００５】
プリント配線基板へのはんだの供給方法の代表例であるフロー法においては、はんだを加熱し溶融するはんだ溶融槽と、溶融したはんだをはんだ付け対象領域に導くためのポンプと、はんだの酸化を防止するために不活性ガスを流入するガス注入装置、プリント配線基板を搭載しはんだ溶融槽の上を通過させ、はんだと接触させるためのコンベアとからなる装置を用い、製品用基板の連続したはんだ付が行われている。このフロー法は、一度に多量の製品化が望まれる民生用基板のはんだ付で用いられることも多く、はんだの鉛フリー化が進んでも重要な工法として位置付けられている。
【０００６】
しかし、鉛フリーはんだとして近年適用が図られているＳｎ−Ａｇ−Ｃｕ系、Ｓｎ−Ｃｕ系はんだなどは、いずれも大気中でのぬれ広がりが従来のＳｎ−Ｐｂ系はんだと比べて劣ることから、はんだ付不良の発生が増える懸念がある。さらに、Ｓｎ−Ｚｎ系はんだに至っては、酸化し易いとの理由から、リフローはんだ付けに適用された例はあってもフローはんだ付けへの適用は進んでいない。
【０００７】
一方、民生用基板に求められる性能については、軽薄短小化のトレンドに呼応するように高密度化した実装が不可欠となり、ＩＣなども多ピン化したものが求められるようになっている。このようなＩＣには、ＤＩＰの他、ＳＯＰやＱＦＰのように本来表面実装用として作られた部品においても接着剤でプリント配線基板に仮止めし、フロー法ではんだ付される部品もあるが、ブリッジの多発という問題が浮上してきた。特に多ピンの部品においては、ブリッジが多発すると、ヤニ入りはんだによる手修正に非常に手間がかかる。実用化の上で、手作業でのはんだ付を減らすことが生産性確保のために重要であるため、ブリッジの発生を抑制するために、部品実装用のランド以外に余分のランドを基板上に形成したものが提示されている。（例えば、下記特許文献１、２参照）
【０００８】
【特許文献１】
特開昭６３−２１３９９４号公報
【０００９】
【特許文献２】
特開平５−２８０８３６号公報
【００１０】
【発明が解決しようとする課題】
しかし、このような余分のランドを基板に形成することは、基板の更なる高密度化や設計の自由度を制限する要素となるので、このような制限を排除する必要がある。また、はんだの鉛フリー化に伴って変更される使用はんだの種類や電子部品及び基板の設計変更によりブリッジ発生の頻度や傾向が変化するので、これに対応する必要がある。
【００１１】
本発明は、上記課題を解決し、基板の更なる高密度化や設計の自由度を制限することなく、電子部品の接合におけるブリッジの発生を防止可能な接合技術を提供することを目的とする。
【００１２】
また、本発明は、鉛フリー化に伴うはんだ組成の変更に対応して、電子部品の接合におけるブリッジの発生防止を容易に行うことができる接合技術を提供することを目的とする。
【００１３】
【課題を解決するための手段】
上記課題を解決するために、本発明の一態様によれば、電子部品接合補助具は、基板の複数のランドに対応する複数のリードを有する電子部品に着脱可能な固定部材と、前記固定部材を装着した前記電子部品の前記複数のリードに前記複数のランドを接触させた時に前記基板に密接するように前記固定部材に付設され、前記複数のリード及び前記複数のランドを接合させるための溶融した金属接合部材に対する親和性を有し、接合時に供給される前記溶融した金属接合部材の余剰分を前記複数のリードから導引し除去する導引部材とを有することを要旨とする。
【００１４】
又、本発明の一態様によれば、接合用電子部品は、基板の複数のランドに対応する複数のリードを有する電子部品と、前記電子部品に着脱可能に装着される固定部材と、前記固定部材を装着した前記電子部品の前記複数のリードに前記複数のランドを接触させた時に前記基板に密接するように前記固定部材に付設され、前記複数のリード及び前記複数のランドを接合させるための溶融した金属接合部材に対する親和性を有し、接合時に供給される前記溶融した金属接合部材の余剰分を前記複数のリードから導引し除去する導引部材と、を有することを要旨とする。
【００１５】
又、本発明の一態様によれば、電子部品接合中間基板は、複数のランドを有する基板と、
前記複数のランドに対応する複数のリードを有し、前記複数のランドを対応する前記複数のリードに接触させた状態に固定される電子部品と、前記電子部品に着脱可能に装着される固定部材と、前記基板に密接するように前記固定部材に付設され、前記複数のランド及び対応する前記複数のリードとを接合するための溶融した金属接合部材に対する親和性を有し、接合時に供給される前記溶融した金属接合部材の余剰分を前記複数のリードから導引し除去する導引部材と、を有することを要旨とする。
【００１６】
又、本発明の一態様によれば、電子部品の接合方法は、複数のランドを有する基板に、前記複数のランドに対応する複数のリードを有する電子部品を固定して前記複数のランドを対応する前記複数のリードに接触させる工程と、前記電子部品に着脱可能な固定部材と；金属接合材に対する親和性を有し、前記電子部品に前記固定部材を装着した時に前記基板に密接するように前記固定部材に付設される導引部材と；を有する電子部品接合補助具を前記部品に装着する工程と、前記複数のリード及び前記複数のランドに溶融した前記金属接合材を供給し、前記導引部材によって前記複数のリードから余剰の溶融した金属接合材を導引し除去する工程とを有することを要旨とする。
【００１７】
導引部材としての金属片を電子部品に着脱可能な補助具に組み込み、電子部品及び基板から除去可能に構成することにより、リードにブリッジが発生することを防止しつつ、捨てランド等に割り当てられていた領域の有効活用が可能となる。且つ、その領域はディップソルダリングから保護される。
【００１８】
【発明の実施の形態】
軽薄短小化のトレンドに呼応して、民生用プリント配線基板の性能として高密度化した実装は不可欠となり、実装されるＩＣパッケージなどの電子部品も多ピン化したものが求められるようになっている。ＩＣパッケージには、ＤＩＰのような挿入実装型パッケージや、ＳＯＰ、ＱＦＰのような表面実装用として作られたパッケージなどがあり、表面実装型パッケージ部品の一部は、接着剤でプリント配線基板に仮止めし、フロー法ではんだ付されている。しかし、はんだの鉛フリー化に伴い、表面実装型パッケージの接合においてもブリッジの多発が問題となり、実用化の上での課題となっている。特に、０．６５ｍｍピッチよりもピン間隔が小さくなると、ＳＯＰやＱＦＰのように本来表面実装用として作られたパッケージ部品で現行のＳｎ−Ｐｂはんだを用いた場合でもブリッジが多発しやすいことから、本来の電気的接続機能を持たない捨てパターンと言われる銅めっきパターンをプリント配線基板に余分に設けてショート発生の抑制に努めている。しかし、捨てパターンのような無機能部分をプリント配線基板上に設けることは、限られた面積の中に多数の部品を搭載する足かせとなるので、ポータブル化が進む電気・電子機器における実装にとって好ましくない。
【００１９】
本発明者らは、製品廃棄後の無害化を目指し、電子部品の基板への実装及び接合において従来のＳｎ−Ｐｂはんだの代替化を検討すると共に、多ピンＩＣや強ピッチ部品などのブリッジが多発しやすい部品の実装における不良抑制技術の開発に鋭意取り組んできた。
【００２０】
その結果、本発明者らは、プリント配線基板に位置決め固定（仮止め）された電子部品に溶融金属接合材（はんだ）をディップソルダリング法によって供給する際に、余剰の溶融金属接合材を導引し除去する導引部材と、電子部品に着脱可能で導引部材が付設された固定部材とを有する電子部品接合補助具を用いることによって、捨てパターンのような余分な部分を基板に形成することなくブリッジの発生を防止でき、高密度化に有利であることを見出した。電子部品接合補助具を電子部品に装着して基板のランドに対応する電子部品のリードを接触させると、導引部材はリードの並びの末端に近接した位置において基板に密接する。この状態で溶融した金属接合材を供給すると、リードとランドとの間を流れる溶融金属接合材は、その下流に位置し金属接合材に対する親和性を有する導引部材によって導引され、余剰の金属接合材がリード間及びランド間に残存するのを抑制する。この後、補助具を電子部品から外すことにより、余剰の溶融金属接合材を除去する役割を終えた導引部材は基板上から除去される。従って、基板の導引部材が配置される位置には、必要に応じて様々な構造設計を施すことができ、しかも導引部材によって金属接合材との接触から保護される。
【００２１】
以下に、本発明の電子部品接合補助具について詳細に説明する。
【００２２】
電子部品接合補助具は、金属接合材に対する親和性を有する導引部材と、導引部材を電子部品に着脱可能に装着するための固定部材とを有する。導引部材は、溶融した金属接合材の流れを妨げないように凹凸がなく薄形に、つまり平板状に形成された薄片によって構成され、溶融した金属接合材と接する面が金属接合材に対する親和性を示す。従って、少なくとも金属接合材と接する表面が金属接合材に対する親和性を有する金属材料で構成されていればよく、例えば、この金属材料のメッキを施したものであってよい。金属接合材に対する親和性を有する金属材料としては、金属接合材と金属間化合物を形成可能な金属を成分として含有する金属材料や、金属接合材が合金である場合にその構成成分である金属を用いることができる。具体的には、例えば金属接合材がＳｎ−Ｚｎはんだである場合、Ｓｎ及びＺｎ、並びに、Ａｇ、Ａｕ、Ｎｉ、Ａｌ、Ｃｕ等が挙げられる。従って、この場合には、例えば、銅板、銅板表層に錫を基とする鉛を含まない合金めっきを施したもの、表層部に厚さ５μｍ以下の金めっきを施した金属板又はセラミック板などを用いることができる。導引部材の好適な配置及び形状は、供給される金属接合材の流れ方向及び電子部品のリード配列によって異なり、これらについては、図面を参照して後述する。
【００２３】
固定部材は、導引部材を電子部品に着脱可能に装着するために、接合前の電子部品に取り付け、接合後に容易に取り外すことができ、溶融した金属接合材との接触に耐える耐熱性を有する素材を用いて形成する。具体的には、金属のような変形性を有する材料で形成され、材料の塑性変形、弾性変形による可撓性、温度依存変形などを固定部材の着脱に利用することができる。温度依存変形性を有する材料には、Ｎｉ−Ｔｉ合金、Ｃｕ−Ｚｎ−Ａｌ合金、Ｃｕ−Ａｌ−Ｎｉ合金、Ｆｅ−Ｐｄ合金、Ｎｉ２ＭｎＧａ合金などの所定温度で変形する形状記憶合金や温度変化に伴って変形するバイメタルなどが挙げられる。例えば、合金中にＴｉを５０重量部含むＮｉ−Ｔｉ合金は、室温で変形しても温度を上げることでもとの形にすることができる典型例であるが、固定部材をディップソルダリングする高温時（本発明では２１０℃以上）にパッケージ外周部と基板に密着させ一体化する形状とし、ディップソルダリングが終了すると徐冷により固定部材とパッケージとの間に隙間がわずかに生じはじめ、室温で取り外し易い構造としても良い。Ｃｕ−Ｚｎ−Ａｌ合金、Ｃｕ−Ａｌ−Ｎｉ合金、Ｆｅ−Ｐｄ合金、Ｎｉ２ＭｎＧａ合金についても塑性変形させて電子部品に装着した後に冷却により形状を戻して取り外すことが可能である。電子部品の大きさにもよるが、ＱＦＰやＳＯＰにおいては、固定部材は直径０．３〜２ｍｍの針金状、対角線長が０．４〜２ｍｍの板状のものが好ましい。生産性を向上させるために４２アロイやステンレスで固定部材を形成することもでき、この場合、塑性変形により電子部品に脱着したり、固定部材の一部を電子部品のモールド樹脂の中に埋め込みあるいは接着させて一体化し、固定部材に予め設けられる切断用切欠き等を利用して電子部品の接合後に切り離して導引部材を除去することも可能である。固定部材によって導引部材が着脱されるので、基板は、導引部材の位置する部分に余分なめっきを施す必要がなくなるため、その部分を別の部品の実装に用いることも可能となり、限られた大きさのプリント配線基板に搭載させる部品を増加させることができる。
【００２４】
図１〜７は、電子部品接合補助具１及びその使用の実施形態を例示する。図１、２は、金属接合材の流れ方向が電子部品の直方体形パッケージの側面に対して傾斜するように供給される場合の一例、図３は、パッケージの側面に垂直又は平行な場合の一例を示す。
【００２５】
図１、２の例において、電子部品ＥのパッケージＰはＱＦＰ型であり、リードＬｅは、図１（ａ）のように直方体形のパッケージＰの４つの側面各々に１列づつ配置されて４つのリード列を構成し、導引部材３は、少なくとも３つ（図では４つ）の矩形（この例では正方形）の金属薄片３ａ〜ｄからなり、電子部品Ｅに固定部材５を装着した時に、図１（ｂ）のようにパッケージＰの側部の少なくとも３つ（図では４つ）の角部に各々近接し、リード列の末端とも近接する。固定部材５は、パッケージＰの上面及び側部角に沿った紐状の金属枠で構成される。固定部材５にパッケージＰを嵌合して電子部品接合補助具１を装着した接合用電子部品７は、図２（ａ）のような基板Ｓに樹脂接着剤などを用いて仮固定して図２（ｂ）のようにリードＬｅと対応するランドＬａとを接触させ、電子部品接合中間基板９としてリードＬｅとＬａとの接合操作に供する。尚、この例においては、基板Ｓのランド列の末端に近接して後付け部品用のスルーホールＨが４ヶ所形成されており、電子部品接合補助具１を装着することによって基板に密接する金属薄片３ａ〜ｄによってスルーホールＨは被覆される。この状態で、溶融した金属接合材を基板Ｓに沿って供給してパッケージの側面に対して傾斜した方向に流れさせると、金属接合材の流れには、図１（ｃ）に示すようなパッケージＰの厚みによって、パッケージＰの流れ下流側の２つの側面付近で乱れが生じる。又、流れ上流側の２つの側面付近においては、リードとランドとの間の流れがリード列の下流側末端付近でリードによる流れ抵抗によって淀む。このような流れの乱れや淀みが生じ易い部分にあるリードには余剰の金属接合材が溜ってブリッジを発生し易い。導引部材は、金属接合材との親和性によって金属接合材を引き付け、ある程度の量以上に金属接合材が導引部材上に溜ると、流れと共に一挙に導引部材３から離脱し、この時、導引部材の上流側に近接するリード付近の金属接合材も伴って離脱しようとする作用が働くので、余剰の金属接合材の除去が促される。従って、パッケージの上流側角部は導引部材は省略することができる。接合後に電子部品接合補助具１を取り外せば、スルーホールＨを用いて他の電子部品を後付けすることができる。
【００２６】
導引部材（金属薄片）の表面積が大きいほど、その上に貯留されて一挙に離脱する金属接合材の量も増え、リード付近から金属接合材を導引しようとする作用も大きくなる。従って、ブリッジの発生し易さに応じて各金属薄片の形状及び大きさを適宜調整すればよい。
【００２７】
図３の電子部品接合補助具１１は、電子部品Ｅのパッケージの側面に垂直又は平行に溶融金属接合材が流れる場合に有効な一例である。
【００２８】
図３における導引部材は１対の金属薄片１３ａ〜ｂからなり、金属薄片１３ａ〜ｂは、電子部品Ｅに固定部材１５を装着した時にリード列に近接して並行し、その両末端はＬ字形に屈曲して前例の導引部材と同様にパッケージＰの角部に近接する。固定部材１５にパッケージＰを嵌合して電子部品接合補助具１１を装着した接合用電子部品１７は、図３（ｃ）のような基板Ｓに樹脂接着剤などを用いて仮固定して図３（ｄ）のようにリードＬｅと対応するランドＬａとを接触させる。この状態で、パッケージＰの上流側及び下流側に金属薄片１３ａ〜ｂが位置するように、溶融した金属接合材を基板Ｓに沿って流れさせると、金属接合材の流れには、パッケージＰの流れ下流側の側面付近で乱れが生じる。又、流れ方向に沿った２つの側面付近においては、リードとランドとの間の流れがリード列の下流側末端付近でリードによる流れ抵抗によって淀む。導引部材の流れ下流側の金属薄片は、その上流側に近接するリード付近の余剰の金属接合材を導引するように作用する。従って、この例におけるパッケージの上流側の金属薄片は簡略化することができる。図４は、上流側の金属薄片を簡略化した一例である。
【００２９】
図４における導引部材は金属薄片２３ａ〜ｃからなり、金属薄片２３ａは、電子部品Ｅのリード列に近接して並行し、その両末端はＬ字形に屈曲してパッケージＰの角部に近接する。金属薄片２３ｂ〜ｃは図１の例のように矩形状に形成され、パッケージＰの角部に近接する。この例において、固定部材２５は、切断用切り欠きが設けられ、金属薄片２３ａ〜ｃに接続された４つの棒からなり、モールド樹脂製のパッケージＰの角部に埋め込まれている。この時、固定部材２５は、パッケージＰの各々の角部にドリルを用いて削られた深さ１〜３ｍｍの穴に１つずつ差し込んで着脱可能にしてもよく、必要に応じて樹脂接着剤を用いて固定できる。パッケージに差込む棒の方向は、水平もしくは傾斜したもののいずれでもよいが、水平の場合は棒を折り曲げて金属箔片と接続できる高さまで傾斜部分を伸ばし寸法を調整する。つまり、この例では、電子部品接合補助具２１は、電子部品Ｅの製造時に一体化されて図４（ａ）のような接合用電子部品２７として供給される。これを、樹脂接着剤などを用いて基板Ｓａに仮固定して図４（ｂ）のようにリードＬｅと対応するランドＬａとを接触させる。この状態で、パッケージＰの下流側に金属薄片２３ａが、上流側に金属薄片２３ｂ〜ｃが位置するように、溶融した金属接合材を基板Ｓａに沿って流れさせる。リードＬｅとランドＬａとを接合した後、切り欠きを用いて固定部材２５を切断し、金属薄片２３ａ〜ｃを除去する。
【００３０】
図５は、図１，２のように電子部品Ｅのパッケージの側面に対して傾斜した方向に溶融金属接合材が流れる場合に有効な他の実施形態を示す。この電子部品接合補助具３１の導引部材は、金属薄片３３ａ〜ｃからなり、金属薄片３３ａは矩形（この例では正方形）であり、電子部品Ｅに固定部材３５を装着した時に、図５のようにパッケージＰの角部に近接配置され、リード列の末端とも近接する。金属薄片２３ｂ〜ｃは細長い帯状に形成され、パッケージＰの２つ角部の各々に近接する。電子部品接合補助具３１を電子部品Ｅに装着した接合用電子部品３７を基板に仮固定し、溶融した金属接合材を供給する際、金属片３３ａがパッケージＰの下流側になるように、パッケージＰの金属薄片の存在しない角部から金属片３３ａのある角部の方へ向かって基板に沿って流れさせる。金属片３３ｂ，ｃは、細長い形状に形成されることによって、その長手方向に流れを導く作用を有し、金属片３３ｂ，ｃの上流側のリード付近で淀む流れをパッケージＰから遠ざけ、下流側のリード付近に滞留するのを防止する。
【００３１】
電子部品が、図６（ａ）に示すＳＯＰ型のようなパッケージＰ’の２つの対向する側面にリードＬｅ’を配列させたものである場合、溶融した金属接合材は、基板に仮固定したパッケージの長手方向つまりリード列に沿って流れるように供給される。このような電子部品の接合に有効な電子部品接合補助具４１，５１を図６及び７に示す。
【００３２】
図６の電子部品接合補助具４１は、導引部材として、少なくとも３つ（図では４つ）の矩形（この例では正方形）の金属薄片４３ａ〜ｄを有し、電子部品Ｅ’に固定部材４５を装着した時に、図６（ｂ）のようにパッケージＰ’の少なくとも３つ（図では４つ）の角部に各々近接配置され、リード列の末端とも近接する。固定部材４５は、パッケージＰの上面及び側面角部に沿った紐状の金属枠で構成される。固定部材４５にパッケージＰ’を嵌合して電子部品接合補助具４１を装着した接合用電子部品４７は、図６（ｃ）のような基板Ｓｂに樹脂接着剤などを用いて仮固定して図６（ｄ）のようにリードＬｅ’と対応するランドＬａ’とを接触させ、電子部品接合中間基板４９として接合操作に供する。溶融した金属接合材を基板Ｓｂに沿って供給してパッケージＰ’の長手方向に流れさせると、リードとランドとの間の金属接合材の流れがリード列の下流側末端付近でリードによる流れ抵抗によって淀む。導引部材に引き付けられる金属接合材は、一挙に導引部材から離脱し、同時に導引部材の上流側に近接するリード付近の金属接合材も伴い、余剰の金属接合材の除去を促す。従って、パッケージの上流側角部の２つの金属薄片は省略することができる。又、この例の基板Ｓｂにおいても、電子部品を後付けするためのスルーホール等を設けることができる。
【００３３】
図７における導引部材は１対の金属薄片５３ａ〜ｂからなり、金属薄片５３ａ〜ｂは、電子部品Ｅ’に固定部材５５を装着した時にパッケージＰ’のリードのない側面に近接して並行し、その両末端はＬ字形に屈曲して前例の導引部材と同様にパッケージＰの角部及びリード列末端に近接する。固定部材５５にパッケージＰ’を嵌合して電子部品接合補助具５１を装着した接合用電子部品５７は、図７（ａ）のような基板Ｓｃに樹脂接着剤などを用いて仮固定して図７（ｂ）のようにリードＬｅ’と対応するランドＬａ’とを接触させる。この状態で、パッケージＰ’の上流側及び下流側に金属薄片５３ａ〜ｂが位置するように溶融した金属接合材を基板Ｓｃに沿って流れさせると、流れ方向に沿った２つの側面のリードとランドとの間の流れがリード列の下流側末端付近でリードによる流れ抵抗によって淀む。流れ下流側の金属薄片は、その上流側に近接するリード付近の余剰の金属接合材を導引するように作用する。従って、この例におけるパッケージの上流側の金属薄片は省略することができる。パッケージＰ’のリードのない側面に近接して並行する金属薄片の部分は、パッケージＰ’の流れ下流側の側面付近で生じる流れの乱れによる滞留を減少させる。この例においても、パッケージの上流側の金属薄片は省略することができる。電子部品接合補助具５１を取り外せば、スルーホールＨを用いて、更に部品を後付けすることができる。
【００３４】
上記のような、電子部品に電子部品接合補助具を装着して基板に仮止めした電子部品接合中間基板は、溶融した金属接合材を用いてディップソルダリング法によりリードとランドとが接合される。前述における溶融した金属接合材の流れの方向は、噴流（フロー）方式の場合は、噴流に基板が接した際の、浸漬法の場合には、浸漬した基板を溶融金属接合材から引き出す際の、基板に対する溶融金属接合材の相対移動方向となる。
【００３５】
金属接合材には、一般に金属部材どうしの接合や導電接続形成に用いられる金属又は合金があり、プリント配線基板の実装に通常用いられるはんだを含む各種組成のはんだから適宜選択して使用することができる。鉛フリーはんだとしては、Ｓｎ−Ａｇ−Ｃｕ系、Ｓｎ−Ａｇ−Ｂｉ系、Ｓｎ−Ｃｕ系、Ｓｎ−Ｂｉ系、Ｓｎ−Ｚｎ系のはんだなどが挙げられるが、導引部材による効果は、Ｚｎの酸化し易さからはんだのピールバック時の流動性に影響を受けやすいＳｎとＺｎとからなる２元系はんだの場合において著しい効果をもたらす。
【００３６】
Ｓｎ−Ｚｎ系はんだを用いる場合は、はんだ溶融槽内に極低酸素状態で作成した組成比が重量換算で錫９０．９％以上、亜鉛９％他の金属元素含有量が０．１％未満の共融物質としてのはんだを入れ、そのほぼ理論値としての共晶点である１９９℃よりも１１℃以上高い２１０〜２３０℃で保持し、完全に固形物を溶融させることが好ましい。この時、１９０℃に到達した時点から不活性ガスをはんだ付け対象物が移動する領域に流し続け、酸素をできる限り内部に存在させないようにする。雰囲気酸素濃度は１０００ｐｐｍ以下、好ましくは３００ｐｐｍ以下にすることによって溶湯内への酸素ガスの吸着を抑制できる。また、同様の効果が現れる組成としては、Ｓｎ−Ｚｎ二元系はんだの亜鉛の含有率が６〜１２ｗｔ％の範囲にあるものが好適である。さらに、他の二元系はんだとしてＳｎ−０．７Ｃｕ、Ｓｎ−０．３Ｃｕ、Ｓｎ−０．３Ａｌが挙げられ、はんだの溶融温度を２４３〜２５０℃とし、雰囲気酸素濃度は１５００ｐｐｍ以下、好ましくは４００ｐｐｍ以下とすることによって溶湯への酸素ガスの吸着を抑制できる。
【００３７】
ディップソルダリング法によりリードとランドとを接合した後、固定部材の変形、切断等により電子部品接合補助具を取り外して金属薄片を基板上から除去することにより、基板の金属薄片で覆われていた部分を部品の後付けやその他の処理に利用することができる。
【００３８】
【実施例】
以下、実施例により本発明を詳細に説明する。
【００３９】
（実施例１）
［部品の調製］
表面実装部品として、多ピンの銅リード（ピッチ：０．６５ｍｍ）を有するＱＦＰ（Ｑｕａｄ  Ｆｌａｔ  Ｐａｃｋａｇｅ）型電子部品を用い、形状記憶機能を有するＮｉ−Ｔｉ合金製の枠によって鉛フリーはんだ導引用の１辺が８ｍｍの正方形銅板を４つ連結させた図１のような電子部品接合用補助具１を電子部品の直方体形樹脂モールドパッケージの上から被せて装着し、パッケージの４つの角部の下側頂点に近接する位置に４つの銅板を配置した（図１（ｂ））。この状態で、リードの底面と銅板の底面が同じ面上にあった。
【００４０】
次に、ガラスエポキシ樹脂製のＦＲ−４プリント配線基板（サイズ：１８０ｍｍ×２００ｍｍ×１．６ｍｍ）上に、上記電子部品のリードに対応した銅めっきの配線パターン（サイズ：０．３ｍｍ×５ｍｍ、ピッチ：０．６５ｍｍ）と、パッケージの４つの角部に対応する位置付近の領域に部品後付け用のスルーホールパターン（スルーホール径：０．９ｍｍ、ランド径：１．５ｍｍ）とを形成した（図２（ａ））。さらに、対応するリードとランドとが接触するようにこの基板の実装する位置に電子部品を配置して、基板とパッケージの間に３〜７ｍｍ径のスポット状に瞬間型接着剤（ロックタイト社製）をパターンに接触しないように供給して、電子部品を基板に固定した（図２（ｂ））。
【００４１】
［はんだ付試験］
極低酸素状態で共融物に調製した組成比が重量換算で錫９０．９％以上、亜鉛９％、他の金属元素含有量が０．１％未満のはんだをはんだ溶融槽（内寸：６００ｍｍ×１０００ｍｍ×８００ｍｍ）内に入れ、そのほぼ理論値としての共晶点である１９８℃よりも２２℃高い２２０℃まで上昇して保持し、完全に溶融させた。この間、温度が１９０℃に到達した時点から、はんだ付け対象物を移動させる領域に不活性ガスとして窒素を流し続け、酸素濃度を低い状態に維持した。この時の酸素濃度は２５０ｐｐｍ以下であった。
【００４２】
次に、上述において電子部品を固定したプリント配線基板を、パッケージの２頂点を結ぶ１本の対角線とコンベア−の進行方向とのなす角が０度となるようにコンベアに搭載し、１．０ｍ／ｍｉｎの速さで水平方向に対して６度の傾斜角度でコンベアを移動させ、はんだ付用ポストフラックス（千住金属工業製：ＨＳＸ−０１）を６０ｃｃ／ｍｉｎの割合で噴霧してプリント配線基板に付着させてから、２２０℃に加熱されているはんだと３．５秒接触させて自然冷却させ、部品の接合を行なった。尚、はんだに接触した際のプリント配線基板に対するはんだの相対移動方向は実質的にパッケージの対角線に平行であった。
【００４３】
冷却後に電子部品接合用補助具を電子部品からはずして目視で観察したところ、金属片に被覆されていた部品後付け用のスルーホールにはんだが全く付着しておらず、はんだ付した電子部品の各ピンにおいて無はんだ・ブリッジは認められず、ピン間の０．０８ｍｍ以下のはんだボールも認められず良好な外観を示していた。
【００４４】
さらに、錫めっきで被覆された銅リードのピンを有するトランジスタを後付用の部品として、スルーホールにピンを挿入し、はんだごてを用いて松脂入り錫−亜鉛共晶はんだで後付したところ、スルーホール内を満たし、接合可能なことを確認した。
【００４５】
この一連の操作で使用した電子部品接合用補助具を、はんだ付していない別の電子部品に被せて装着し、上記と同様のはんだ付試験を実施したところ、部品後付け用のスルーホールにはんだが全く付着しておらず、はんだ付した電子部品の各ピンにおいて無はんだ・ブリッジは認められず、ピン間の０．０８ｍｍ以下のはんだボールも認められず良好な外観を示していたことから、補助具の繰り返し使用が可能であることも分かった。
【００４６】
（実施例２）
電子部品に装着する補助具、及び、プリント配線基板に固定された電子部品のパッケージの２頂点を結ぶ対角線とコンベア−の進行方向のなす角を変更した以外は、実施例１と同様の条件で試験した場合について述べる。
【００４７】
［部品の調製］
表面実装部品として、多ピンの銅リード（ピッチ：０．６５ｍｍ）を有するＱＦＰ（Ｑｕａｄ  Ｆｌａｔ  Ｐａｃｋａｇｅ）型電子部品を用い、１辺が８ｍｍの正方形部分２つを３ｍｍ幅の細い連結部で連結した形状の鉛フリーはんだ導引用の２つの銅板を形状記憶機能を有するＮｉ−Ｔｉ合金製の枠によって連結させた図３のような電子部品接合用補助具１１を作成して電子部品のパッケージの上から被せて装着することにより、銅板の連結部がリード列に近接して並行し正方形部分がパッケージの４つの角部の下側頂点に近接するように２つの銅板を配置した（図３（ｂ））。この状態で、リードの底面と銅板の底面が同じ面上にあった。このように補助具を装着した接合用電子部品を１０ケ用意した。
【００４８】
次に、ガラスエポキシ樹脂製のＦＲ−４プリント配線基板（サイズ：１８０ｍｍ×２００ｍｍ×１．６ｍｍ）上に、上記電子部品のリードに対応した銅めっきの配線パターン（サイズ：０．３ｍｍ×５ｍｍ、ピッチ：０．６５ｍｍ）と、パッケージの４つの角部に対応する位置付近の領域に部品後付用のスルーホールパターン（スルーホール径：０．９ｍｍ、ランド径：１．５ｍｍ）とを形成した（図３（ｃ））。さらに、対応するリードとランドとが接触するようにこの基板の実装する位置に電子部品を配置し、基板とパッケージとの間に３〜７ｍｍ径のスポット状に瞬間型接着剤（ロックタイト社製）をパターンに接触しないように供給して、電子部品を基板に固定した（図３（ｄ））。
【００４９】
［はんだ付試験］
実施例１と同様にはんだ溶融槽内に溶融はんだを準備し、温度を２２０℃に保持した。
【００５０】
次に、上述において電子部品を固定したプリント配線基板を、パッケージの２頂点を結ぶ対角線とコンベア−の進行方向のなす角が３０度〜４５度の範囲内（つまり、矩形パッケージの長辺方向とコンベア−の進行方向のなす角が０度（傾きの無いもの）となるものを含む）となるようにコンベアーに搭載し、１．０ｍ／ｍｉｎの速さで水平方向に対して６度の角度でコンベアを移動させ、はんだ付用ポストフラックス（千住金属工業製：ＨＳＸ−０１）を６０ｃｃ／ｍｉｎの割合で噴霧してプリント配線基板に付着させてから、２２０℃に加熱されているはんだと３．５秒接触させて自然冷却させ、部品の接合を行なった。尚、はんだに接触した際のプリント配線基板に対するはんだの相対移動方向は、パッケージの長辺方向とほぼ平行であった。
【００５１】
冷却後に電子部品接合用補助具を電子部品からはずし目視で観察したところ、金属片に被覆されていた部品後付け用のスルーホールにはんだが全く付着しておらず、はんだ付した電子部品の各ピンにおいて無はんだ・ブリッジは認められず、ピン間の０．０８ｍｍ以下のはんだボールも認められず良好な外観を示していた。
【００５２】
さらに、錫めっきで被覆された銅リードのピンを有するトランジスタを後付用の部品として、スルーホールにピンを挿入し、はんだごてを用いて松脂入り錫−亜鉛共晶はんだで後付したところ、スルーホール内を満たし、接合可能なことを確認した。
【００５３】
この一連の操作で使用した電子部品接合用補助具を、はんだ付していない別の電子部品に被せて装着し、上記と同様のはんだ付試験を実施したところ、部品後付け用のスルーホールにはんだが全く付着しておらず、はんだ付した電子部品の各ピンにおいて無はんだ・ブリッジは認められず、ピン間の０．０８ｍｍ以下のはんだボールも認められず良好な外観を示していたことから、補助具の繰り返し使用が可能であることも分かった。
【００５４】
（実施例３）
電子部品に装着する補助具を変更した以外は実施例２と同様の条件で試験した場合について述べる。
【００５５】
［部品の調製］
１辺が８ｍｍの正方形部分２つを３ｍｍ幅の細い連結部で連結した形状の１つの銅板と、１辺が８ｍｍの正方形の２つの銅板とを用意して、切断用切り欠きが設けられた１ｍｍ径の４２アロイ製棒に接合して、表面実装部品として多ピンの銅リード（ピッチ：０．６５ｍｍ）を有するＱＦＰ（Ｑｕａｄ  Ｆｌａｔ  Ｐａｃｋａｇｅ）型電子部品のパッケージのモールド樹脂に、図４（ａ）のように埋め込んだ。この状態で、リードの底面と銅板の底面が同じ面上にあった。このような電子部品を１０ケ用意した。
【００５６】
次に、ガラスエポキシ樹脂製のＦＲ−４プリント配線基板（サイズ：１８０ｍｍ×２００ｍｍ×１．６ｍｍ）上に、上記電子部品のリードに対応した銅めっきの配線パターン（サイズ：０．３ｍｍ×５ｍｍ、ピッチ：０．６５ｍｍ）と、パッケージの４つの角部に対応する位置付近の領域に部品後付用のスルーホールパターン（スルーホール径：０．９ｍｍ、ランド径：１．５ｍｍ）とを形成した（図４（ａ））。さらに、対応するリードとランドとが接触するようにこの基板の実装する位置に電子部品を配置し、基板とパッケージの間に３〜７ｍｍ径のスポット状に瞬間型接着剤（ロックタイト社製）をパターンに接触しないように供給して、電子部品を基板に固定した（図４（ｂ））。
【００５７】
［はんだ付試験］
実施例１と同様にはんだ溶融槽内に溶融はんだを準備し、温度を２２０℃に保持した。
【００５８】
次に、上述において電子部品を固定したプリント配線基板を、パッケージの２頂点を結ぶ対角線とコンベア−の進行方向のなす角が３０度〜４５度の範囲内（つまり、矩形パッケージの長辺方向とコンベア−の進行方向のなす角が０度（傾きの無いもの）となるものを含む）となるようにコンベアーに搭載し、１．０ｍ／ｍｉｎの速さで水平方向に対して６度の角度でコンベアを移動させ、はんだ付用ポストフラックス（千住金属工業製：ＨＳＸ−０１）を６０ｃｃ／ｍｉｎの割合で噴霧してプリント配線基板に付着させてから、２２０℃に加熱されているはんだと３．５秒接触させて自然冷却させ、部品の接合を行なった。尚、はんだに接触した際のプリント配線基板に対するはんだの相対移動方向は、パッケージの長辺方向とほぼ平行であった。
【００５９】
冷却後に４２アロイ製棒を切断して金属片を電子部品からはずし目視で観察したところ、金属片に被覆されていた部品後付け用のスルーホールにはんだが全く付着しておらず、はんだ付した電子部品の各ピンにおいて無はんだ・ブリッジは認められず、ピン間の０．０８ｍｍ以下のはんだボールも認められず良好な外観を示していた。
【００６０】
（実施例４）
表面実装部品としてＳＯＰ型電子部品を用いた場合について述べる。
【００６１】
［部品の調製］
表面実装部品として、多ピンの４２アロイリード（ピッチ：０．６５ｍｍ）を有するＳＯＰ型電子部品を用い、形状記憶機能を有するＣｕ−Ｚｎ−Ａｌ合金製の枠によって厚さ１０μｍの錫めっきを被覆した１辺が６ｍｍの正方形の鉛フリーはんだ導引用の銅板を４つ連結させた図６のような電子部品接合用補助具４１を電子部品の直方体型樹脂モールドパッケージの上から被せて装着し、パッケージの４つの角部の下側頂点に近接する位置に４つの錫めっき銅板を配置した（図６（ｂ））。この状態で、リードの底面と錫メッキ銅板の底面が同じ面上にあった。補助具を装着した接合用電子部品を１０ケ用意した。
【００６２】
次に、ガラスエポキシ樹脂製のＦＲ−４プリント配線基板（サイズ：１８０ｍｍ×２００ｍｍ×１．６ｍｍ）上に、上記電子部品のリードに対応した銅めっきの配線パターン（サイズ：０．３ｍｍ×５ｍｍ、ピッチ：０．６５ｍｍ）を形成した（図６（ｃ））。さらに、対応するリードとランドとが接触するようにこの基板の実装する位置に電子部品を配置し、基板とパッケージとの間に３〜６ｍｍ径のスポット状に瞬間型接着剤（ロックタイト社製）をパターンに接触しないように供給して、電子部品を基板に固定した（図６（ｄ））。
【００６３】
［はんだ付試験］
実施例１と同様にはんだ溶融槽内に溶融はんだを準備し、温度を２２０℃に保持した。
【００６４】
次に、上述において電子部品を固定したプリント配線基板を、パッケージの２頂点を結ぶ対角線とコンベア−の進行方向のなす角が５度〜４５度の範囲内（つまり、矩形パッケージの長辺方向とコンベア−の進行方向のなす角が０度（傾きの無いもの）となるものを含む）となるようにコンベアーに搭載し、１．０ｍ／ｍｉｎの速さで水平方向に対して６度の角度でコンベアを移動させ、はんだ付用ポストフラックス（千住金属工業製：ＨＳＸ−０１）を６０ｃｃ／ｍｉｎの割合で噴霧してプリント配線基板に付着させてから、２２０℃に加熱されているはんだと３．５秒接触させて自然冷却させ、部品の接合を行なった。尚、はんだに接触した際のプリント配線基板に対するはんだの相対移動方向は、パッケージの長辺方向とほぼ平行であった。
【００６５】
冷却後に電子部品接合用補助具を電子部品からはずし目視で観察したところ、はんだ付した電子部品の各ピンにおいて無はんだ・ブリッジは認められず、ピン間の０．０８ｍｍ以下のはんだボールも認められず良好な外観を示していた。
【００６６】
この一連の操作で使用した電子部品接合用補助具を、はんだ付していない別の電子部品に被せて装着し、上記と同様のはんだ付試験を実施したところ、部品後付け用のスルーホールにはんだが全く付着しておらず、はんだ付した電子部品の各ピンにおいて無はんだ・ブリッジは認められず、ピン間の０．０８ｍｍ以下のはんだボールも認められず良好な外観を示していたことから、補助具の繰り返し使用が可能であることも分かった。
【００６７】
（実施例５）
電子部品に装着する補助具を変更した以外は実施例４と同様の条件で試験した場合について述べる。
【００６８】
［部品の調製］
１辺が８ｍｍの正方形部分２つを３ｍｍ幅の細い連結部で連結した形状で１つの金めっき銅板と、１辺が８ｍｍの正方形の２つの金めっき銅板（めっきの厚さは各々１μｍ）とを用意して、形状記憶機能を有するＣｕ−Ａｌ−Ｎｉ合金製の枠によって図７のように接合して電子部品接合用補助具５１を形成し、表面実装部品として多ピンの銅リード（ピッチ：０．６５ｍｍ）を有するＳＯＰ型電子部品の直方体型樹脂モールドパッケージの上から被せて装着し、パッケージの４つの角部の下側頂点に金めっき銅板を近接させた（図７（ｂ））。この状態で、リードの底面と金メッキ銅板の底面が同じ面上にあった。補助具を装着した接合用電子部品を１０ケ用意した。
【００６９】
次に、ガラスエポキシ樹脂製のＦＲ−４プリント配線基板（サイズ：１８０ｍｍ×２００ｍｍ×１．６ｍｍ）上に、上記電子部品のリードに対応した銅めっきの配線パターン（サイズ：０．３ｍｍ×５ｍｍ、ピッチ：０．６５ｍｍ）と、パッケージの２つの角部に対応する位置付近の領域に部品後付用のスルーホールパターン（スルーホール径：０．９ｍｍ、ランド径：１．５ｍｍ）とを形成した（図７（ａ））。さらに、対応するリードとランドとが接触するようにこの基板の実装する位置に電子部品を配置し、基板とパッケージとの間に３〜７ｍｍ径のスポット状に瞬間型接着剤（ロックタイト社製）をパターンに接触しないように供給して、電子部品を基板に固定した（図７（ｂ））。
【００７０】
［はんだ付試験］
実施例１と同様にはんだ溶融槽内に溶融はんだを準備した。但し、はんだの温度は２４０℃まで上昇させて保持した。
【００７１】
次に、上述において電子部品を固定したプリント配線基板を、パッケージの２頂点を結ぶ対角線とコンベア−の進行方向のなす角が５度〜４５度の範囲内（つまり、矩形パッケージの長辺方向とコンベア−の進行方向のなす角が０度（傾きの無いもの）となるものを含む）となるようにコンベアーに搭載し、１．４ｍ／ｍｉｎの速さで水平方向に対して６度の角度でコンベアを移動させ、はんだ付用ポストフラックス（千住金属工業製：ＨＳＸ−０１）を６０ｃｃ／ｍｉｎの割合で噴霧してプリント配線基板に付着させてから、２４０℃に加熱されているはんだと２．８秒接触させて自然冷却させ、部品の接合を行なった。尚、はんだに接触した際のプリント配線基板に対するはんだの相対移動方向は、パッケージの長辺方向とほぼ平行であった。
【００７２】
冷却後に電子部品接合用補助具を電子部品からはずし目視で観察したところ、金属片に被覆されていた部品後付け用のスルーホールにはんだが全く付着しておらず、はんだ付した電子部品の各ピンにおいて無はんだ・ブリッジは認められず、ピン間の０．０８ｍｍ以下のはんだボールも認められず良好な外観を示していた。
【００７３】
さらに、錫めっきで被覆された銅リードのピンを有するトランジスタを後付用の部品として、スルーホールにピンを挿入し、はんだごてを用いて松脂入り錫−亜鉛共晶はんだで後付したところ、スルーホール内を満たし、接合可能なことを確認した。
【００７４】
この一連の操作で使用した電子部品接合用補助具を、はんだ付していない別の電子部品に被せて装着し、上記と同様のはんだ付試験を実施したところ、部品後付け用のスルーホールにはんだが全く付着しておらず、はんだ付した電子部品の各ピンにおいて無はんだ・ブリッジは認められず、ピン間の０．０８ｍｍ以下のはんだボールも認められず良好な外観を示していたことから、補助具の繰り返し使用が可能であることも分かった。
【００７５】
（実施例６〜１０）
実施例１におけるはんた材料の組成、はんだの溶解温度・はんだ付温度を変化させたこと以外は全て同じ条件で試験した結果を表１に述べる。いずれの場合も、繰り返し補助具が使用できることも分かった。さらに、金属片に被覆されてはんだが付着しなかったスルーホールに、後付用の部品として錫めっき被覆された銅リードを有するトランジスタのピンを挿入し、はんだごてを用いて前記実施例と同じ組成の松脂入りはんだで後付したところ、スルーホール内を満たし、接合可能なことを確認した。
【００７６】
【表１】
2004241593.tif 000003
冷却後に補助具を電子部品からはずし目視で観察したところ、金属片で被覆されていた部品後付け用のスルーホールにはんだが全く付着されておらず、はんだ付した電子部品の各ピンにおいて無はんだ・ブリッジは認められず、ピン間の０．０８ｍｍ以下のはんだボールも認められず、良好な外観を示していた。
【００７７】
（比較例）
比較例として表面実装部品のＱＦＰ型電子部品に電子部品接合用補助具を装着しなかったこと以外は全て実施例１と同じ条件で試験を行った。
【００７８】
フローはんだ付試験により基板に接合し冷却した後の電子部品を目視で観察したところ、部品後付け用のスルーホールにはんだが付着し、また、はんだ付した電子部品のピンにおいてブリッジが２箇所は認められた。さらに、ピン間において０．０８ｍｍ以下のはんだボールが２ケ以上認められる部分が多々あり、製品としてみた場合に品質を確保することが難しい状況であった。
【００７９】
【発明の効果】
以上のように、本発明によれば、フロー（噴流）方式を含むディップソルダリング法で多ピン電子部品をプリント配線基板に接合する際に、基板に余分なめっきを施すことなくブリッジの発生を抑制することができ、限られた寸法のプリント配線基板に搭載させる部品を増加させ高密度化することが可能となる。
【図面の簡単な説明】
【図１】本発明の第１の実施形態に係る電子部品接合用補助具を示す平面図（ａ）及びそれを装着した接合用電子部品を示す平面図（ｂ）及び側面図（ｃ）。
【図２】図１の接合用電子部品と基板とを示す平面図（ａ）及びそれらによる電子部品接合中間基板を示す平面図（ｂ）。
【図３】本発明の第２の実施形態に係る電子部品接合用補助具を示す平面図（ａ）、それを装着した接合用電子部品を示す平面図（ｂ）、接合用電子部品と基板とを示す平面図（ｃ）及び電子部品接合中間基板を示す平面図（ｄ）。
【図４】本発明の第３の実施形態に係る電子部品接合用補助具を装着した接合用電子部品と基板とを示す平面図（ａ）及び電子部品接合中間基板を示す平面図（ｂ）。
【図５】本発明の第４の実施形態に係る電子部品接合用補助具を装着した接合用電子部品を示す平面図。
【図６】本発明の第５の実施形態に係る電子部品接合用補助具を示す平面図（ａ）、それを装着した接合用電子部品を示す平面図（ｂ）、接合用電子部品と基板とを示す平面図（ｃ）及び電子部品接合中間基板を示す平面図（ｄ）。
【図７】本発明の第６の実施形態に係る電子部品接合用補助具を装着した接合用電子部品と基板とを示す平面図（ａ）及び電子部品接合中間基板を示す平面図（ｂ）。
【符号の説明】
Ｅ，Ｅ’  電子部品、  Ｌｅ，Ｌｅ’  リード
Ｌａ，Ｌａ’  ランド、  Ｐ，Ｐ’  パッケージ
Ｓ，Ｓａ，Ｓｂ  基板、  Ｈ  スルーホール
１，１１，２１，３１，４１，５１  電子部品接合用補助具
３ａ〜ｄ，１３ａ〜ｂ，２３ａ〜ｃ，３３ａ〜ｃ，４３ａ〜ｄ，５３ａ〜ｂ  導引部材（金属片）
５，１５，２５，３５，４５，５５  固定部材
７，１７，２７，３７，４７，５７  接合用電子部品
９，１９，２９，３９，４９，５９  電子部品接合中間基板
【図１】
2004241593.tif 000004
【図２】
2004241593.tif 000005
【図３】
2004241593.tif 000006
【図４】
2004241593.tif 000007
【図５】
2004241593.tif 000008
【図６】
2004241593.tif 000009
【図７】
2004241593.tif 000010